ЧИСТОЛЬНЯНАЯ ПРЯЖА ДЛЯ ПРОИЗВОДСТВА ТЕКСТИЛЬНЫХ ИЗДЕЛИЙ (3 ВАРИАНТА)

Полезная модель относится к текстильной промышленности, и касается нитевидных волокнистых материалов, а именно пряжи льняной, которая может быть использована при изготовлении тканых и трикотажных изделий.
Согласно ГОСТ 10078-85 вырабатывается пряжа чистольняная, льняная и льняная с химическими волокнами.
В волокнистом составе чистольняной пряжи допускается вложения до 8% химических волокон и до 10% других видов, например, джут и пенька.
Известна льносодержащая одиночная пряжа (патент РФ №2090672, опубл. 01.01.68), состоящая из 25-75% низкономерного льна и других компонентов: хлопковых, вискозных, капроновых, шерстяных в различных сочетаниях.
Известна пряжа для тканых и трикотажных изделий (патент РФ №2099450 опубл. 20.09.97), содержащая 15-70% льняного волокна длиной 20-45 мм и 30-85% вискозного выскомодульного волокна длиной 30-40 мм.
Известна также сырьевая хлопкольняная смесь (патент РФ №2128738, опубл. 10.04.99) для получения льносодержащей пряжи, состоящей из 62-72% хлопкового волокна первого и четвертого сортов и 28-38% котонизированного льняного волокна длиной 15-45 мм.
Наиболее близким аналогом для полезной модели является чистольняная нить, выполненная из по меньшей мере, двух скрученных между собой льняных пряж с числом круток 70-300 кр/м, а каждая льняная пряжа содержит 100% льна. Нить выполнена скручиванием в 2 и 3 сложения, причем из пряж одинаковой или неодинаковой плотности. (Патент на полезную модель РФ №31784, МПК D02G 3/02, опуб. 27.08.2003)
Указанные пределы крутки не обеспечивают получение одиночной компактной пряжи. Для ее упрочнения и выравнивания по толщине пряжа скручивается в 2-3 сложения. Причем, при скручивании пряжи неодинаковой линейной плотности (толщины) происходит обвивка более тонкой составляющей вокруг более толстой, что приводит при ткачестве полотен или вязании трикотажных изделий к соскабливанию тонкой составляющей и как следствие, к обрыву пряжи и снижению качества изделия.
Техническим результатом заявляемой полезной модели является улучшение качества пряжи за счет одновременного повышения износостойкости пряжи и изделий из нее (ткани, трикотажные изделия), прочности, биостойкости при снижении обрывности в прядении.
Решаемая задача достигается тем, что в чистольняной пряже для производства текстильных изделий по первому варианту, аромо-силиконсодержащая льняная пряжа линейной плотности 55-550 текс выполнена из волокон длиной 30-60 мм и круткой 350-550 кр/м, причем стержень пряжи линейной плотностью 4,5-45 текс составляющий по толщине до 8% от общей толщины пряжи линейной плотностью 4,5-45 текс сформирован из комплексных полиэфирных нитей при следующем содержании ингридиентов пряжи в масс.%:
лен
90-92,
аромо-силиконовая составляющая
1-2,
комплексные полиэфирные нити
7-8.
По второму варианту в чистольняной пряже для производства текстильных изделий аромо-силиконсодержащая льняная пряжа с круткой 350-550 кр/м линейной плотности 55-550 текс состоит из льняных волокон длиной 30-60 мм, причем стержень пряжи линейной плотностью 4,5-45 текс составляющий по толщине до 8% от общей толщины пряжи сформирован из полиэфирных штапельных волокон при следующем содержании ингредиентов пряжи в масс, %:
лен
90-92
аромо-силиконовая составляющая
1-2
полиэфирные штапельные волокна
7-8
по третьему варианту в чистольняной пряже для производства текстильных изделий аромо-силиконсодержащая льняная пряжа с круткой 350-550 кр/м линейной плотности 55-550 текс состоит из льняных волокон длиной 30-60 мм, причем стержень пряжи линейной плотностью 4,5-45 текс. составляющий по толщине до 8% от общей толщины пряжи сформирован из вискозных штапельных волокон при следующем содержании ингредиентов пряжи в масс, %:
лен
90-92
аромо-силиконовая составляющая
1-2
вискозные штапельные волокна
7-8
На фиг.1 представлена чистольняная пряжа, где:
1 - льняные волокна, составляющие оплетку
2 - комплексные полиэфирные нити или полиэфирные штапельные волокна или вискозные штапельные волокна, образующие стержень
3 - аромо-силиконовая составляющая
По 1, 2 и 3 варианту получение льняной пряжи осуществляют по кардной системе прядения из котонизированного льняного волокна. Аромо-силиконовая составляющая 1-2% введенная на стадии смешивания, обеспечивает снижение ворсистости пряжи и коэффициента трения, придает пряже биостойкость и обеспечивает в целом высокопроизводительную переработку пряжи в процессе изготовления тканых и трикотажных изделий. Ниже приведены таблицы вариантов пряжи и показателей качества.
Таблица 1
№ п/п
Лен в масс.%
Крутка кр/м
Линейная плотность пряжи, текс.
Длина волокна, мм/диаметр волокна, мкм
Стержень
Аромо-силиконовая составляющая, масс.%
1 вариант
комплексные полиэфирные нити, масс.%/линейная плотность, текс
1
90
350
550
30-60/20-28
8/45
2
2
92
550
55
30-60/20-28
7/4,5
1
3
90
550
55
30-60/20-28
8/4,5
2
2 вариант
полиэфирные штапельные в-на, масс.% / линейная плотность, текс
4
90
350
550
30-60/20-28
8/45
2
5
92
550
55
30-60/20-28
7/4,5
1
6
90
550
55
30-60/20-28
8/4,5
2
3 вариант
Вискозные штапельные в-на, масс% / линейная плотность, текс
7
90
350
550
30-60/20-28
8/45
2
8
92
550
55
30-60/20-28
7/4,5
1
9
90
550
55
30-60/20-28
8/4,5
2
Показатели.
Таблица. 2
№ примера
относительная разрывная нагрузка сН/текс
удлинение, %
обрывность в прядении на 1000 веретен в час
коэффициент деструкции/коэффициент трения
1 вариант
1
7.8
3,7
92
0.02/0,23
2
8,6
4,1
85
0,04/0,21
3
8,9
4,2
70
0,01/0,20
2 вариант
4
7,0
4,0
97
0,05/0,24
5
8,2
3,5
91
0,06/0,22
6
8,4
4,4
80
0,04/0,21
3 вариант
7
5,3
4,0
103
0,08/0,25
8
6,1
3,8
95
0,07/0,24
9
6,9
4,6
86
0,06/0,21
Из анализа таб.2 следует, что созданная пряжа (3 вариант) обладает комплексом свойств: износостойкость - путем образования дополнительного покрытия пряжи аромо-силиконовой составляющей с приданием дополнительной биостойкости, причем аромо-силиконовая составляющая в составе пряжи обеспечивает технологичность как в прядении, так и при изготовлении тканей и трикотажных изделии (за счет понижения коэффициента трения (0,20-0,25.). Прочность и эластичность пряже придает стержень из комплексных полиэфирных нитей или полиэфирных штапельных волокон, а мягкость за счет использования в стержне вискозных штапельных волокон.